【事件の表示】
　特許第２９５９０４５号「外装用化粧材およびその製造方法」の請求項１ないし４に係る特許に対する特許異議の申立てについて、次のとおり決定する。
【結　論】
　訂正を認める。
　特許第２９５９０４５号の請求項１ないし４に係る特許を維持する。
【理　由】
Ｉ．手続の経緯
　本件特許第２９５９０４５号（平成２年５月３０日出願、平成１１年７月３０日設定登録）の請求項１〜４（全請求項）に係る特許に対して、渡辺忠雄から特許異議申の申立があったので、取消理由を通知したところ、その指定期間内である平成１２年１１月２１日に特許異議意見書とともに訂正請求書が提出された。
ＩＩ．訂正の内容
　訂正請求書による訂正事項（１）〜（５）は次のとおりである。
（１）特許請求の範囲の第１項の記載を次のとおりに訂正する。
【請求項１】板状基材の表面を湿気硬化型ウレタン塗料からなる防水性目止め材で処理した外装用基材上に、研摩により平滑化された表面をもつ合成樹脂の中間層、プライマー層、絵柄印刷層および耐候性合成樹脂の表面保護層を順に設けてなる外装用化粧材。
（２）．発明の詳細な説明における【課題を解決するための手段】の第１段落（公報第２頁左欄第１２行〜第１７行）を次のとおりに訂正する。
「本発明の外装用化粧材は、板状基材（１１）の表面を湿気硬化型ウレタン塗料からなる防水性目止め材（１２）で処理した外装用基材（１）上に、研摩により平滑化された表面をもつ合成樹脂の中間層（２）、プライマー層（３）、絵柄印刷層（４）および耐候性合成樹脂の表面保護層（５）を順に設けてなる。」
（３）．発明の詳細な説明における【課題を解決するための手段】の第６段落（公報第２頁左欄第４１行〜第４５行）を次のとおりに訂正する。
「防水性目止め材としては、前記したように、湿気硬化型ウレタン樹脂を使用する。常湿硬化ウレタン樹脂、アクリル−ウレタン樹脂が好ましい。」
（４）．発明の詳細な説明における【作用】の第１段落（公報第２頁右欄第２５行〜第３０行）を次のとおりに訂正する。
「本発明の外装用化粧材は、湿気硬化型ウレタン塗料からなる防水性目止め材で処理することにより、防水性を確保するとともに平滑な中間層を得ることを容易にし、かつ研摩を行なって高度に平滑な面をもつ中間層を設けたことにより、その上に強固に接着した状態で絵柄印刷層を設けることが可能になった。中間層の存在は、さらに防水性を向上させる。」
（５）．発明の詳細な説明における【作用】の第４段落（公報第２頁右欄第４３行〜第４６行）を次のとおりに訂正する。
「本発明の層構成および工程を採用することにより、プライマー層、絵柄印刷層および表面保護層の界面に凹凸がほとんどなく、各層間が強固に接着し、防水性が高く美麗な外観をもつ外装用化粧材が得られる。」
ＩＩＩ．訂正の適否についての判断
１．訂正の目的の適否、新規事項の追加の有無、及び特許請求の範囲の拡張又は変更の有無
　上記訂正（１）は、特許明細書の特許請求の範囲において、「平滑な表面をもつ合成樹脂の中間層」について、平滑化手段を特に限定していなかったものを、明細書の【作用】における「本発明の製造方法は、防水性目止め材の上に中間層を形成し、研摩することにより、面の平滑性を高めた。」（本件特許公報第２第４欄第３１〜３２行）及び【実施例】における「ワイルドベルトサンダー＃２４０および＃３２０で順次研摩することにより表面仕上げして、中間層を設けた。」（同公報第３頁第５欄第１０〜１２行）の記載を根拠として、「研摩により平滑化された表面をもつ合成樹脂の中間層」と限定するものであるから、特許請求の範囲の減縮を目的とする訂正に該当する。
　上記訂正（２）、（４）及び（５）は、特許請求の範囲の減縮を目的とする訂正に伴う明細書の明瞭でない記載の釈明を目的とする訂正に該当する。
　上記訂正（３）は、「防水性目止め材」の「湿気硬化型ウレタン塗料」のに関して、その内容の記載が明瞭でなかったことを正すものであるから、明瞭でない記載の釈明を目的とする訂正に該当する。
　そして、上記訂正事項（１）〜（５）は、特許明細書に記載した事項の範囲内の訂正であり、新規事項を追加するものでもないし、実質上特許請求の範囲を拡張しまたは変更するものでもない。
　以上のとおりであるから、上記訂正は、特許法等の一部を改正する法律（平成６年法律第１１６号。以下「平成６年改正法」という。）附則第６条第１項においてなお従前の例によるとされる、特許法第１２０条の４第３項において準用する平成６年改正法による改正前の特許法第１２６条第１項ただし書、第２項及び第３項の規定の適合するので、当該訂正を認める。
ＩＶ．特許異議の申立理由について
１．訂正後の本件請求項１〜４に係る発明
　平成１２年１１月２１日付の訂正請求は認められるので、訂正後の本件請求項１〜４に係る発明は、以下の通りである。
【請求項１】板状基材の表面を湿気硬化型ウレタン塗料からなる防水性目止め材で処理した外装用基材上に、研摩により平滑化された表面をもつ合成樹脂の中間層、プライマー層、絵柄印刷層および耐候性合成樹脂の表面保護層を順に設けてなる外装用化粧材。
【請求項２】防水性目止め材として湿気硬化型ウレタン塗料を、プライマーとしてアクリル樹脂塗料を、耐候性合成樹脂としてフッ素樹脂、アクリル樹脂、またはアクリル−シリコン樹脂に紫外線吸収剤を加えたものをそれぞれ使用した請求項１の外装用化粧材。
【請求項３】外装用基材の裏面にも中間層と同じ合成樹脂の層を設けた請求項１の外装用化粧材。
【請求項４】板状基材の表面を湿気硬化型ウレタン塗料からなる防水性目止め材で処理して外装用基材を用意し、その上に、プライマーと同種または近緑の合成樹脂の塗料を塗布、乾燥し、研摩して表面が平滑な中間層を形成し、プライマー塗料を塗布し加熱して、流動性はないが完全には乾燥してないプライマー層を形成し、そこへ転写シートを当て加熱加圧した後に転写台紙を剥離して絵柄印刷層を転写し、ついで耐候性にすぐれた合成樹脂の塗料を塗布、乾燥して表面保護層を形成することからなる外装用化粧材の製造方法。
２．特許異議申立人の主張の概要
　特許異議申立人は、甲第１号証として特開昭５３−８６００４号公報（昭和５３年７月２９日発行）、甲第２号証として特開平２−５８６７０号公報（平成２年２月２７日発行）および甲第３号証として特開昭４９−３２９６８号公報（昭和４９年３月２６日発行）を提示して、訂正前の請求項１〜４に係る発明は、甲第１号証〜甲第３号証記載の発明に基づいて当業者が容易に発明をすることができたものであるから、その特許は、特許法第２９条第２項の規定に違反してされた旨の主張をしている。
３．甲第１号証〜甲第３号証の記載
ａ．甲第１号証には次の記載がなされている。
ａ−１．「板材の製造方法」（発明の名称）
ａ−２．「板材（１）表面および端縁面（１）Ｂの切溝（１）Ｃより上方、および端縁面（１）Ｄの相欠り上半部に例えば湿気硬化型ウレタンからなる防水剤を塗布して防水層（２）を形成せしめる。更に所望なれば防水層（２）表面に例えばエポキシ樹脂、アクリル樹脂等の合成樹脂からなるシーラーを塗布し乾燥して防水被膜（３）とする。かかる処理を行なった板材（１）表面にアルキド樹脂、アクリル樹脂等をビヒクルとする下塗り塗料（４）を塗布し乾燥する。かくして下地処理を行なった板材（１）の表面に柄、模様等の印刷をシルクスクリーン、オフセツト等により行なって印刷層（５）を形成せしめ、最後にアクリル樹脂、エポキシ樹脂等を主材とする透明上塗り塗料を塗布乾燥し透明塗膜（５）を形成せしめる。透明塗膜（５）とシーラー（３）との層間密着性を良好ならしめるためにはこれらに用いる合成樹脂を同質のものにするがよい。」（第１頁右下欄第１４行〜第２頁左上欄第１０行）
ａ−３．「本発明に用いる板材（１）としては木板、合板、ハードボード、パーチクルボード、石膏板、炭酸マグネシウム板、珪酸カルシウム板、石綿板その他一般的に建築に用いられるものなればどのようなものでもよい。」（第２頁右上欄第８行〜第１２行）
ａ−４．「本発明は板材の相対する一対の端縁面の中間部において夫々溝を刻設し、該切溝から下方の端縁面を夫々若干内側に陥入せしめるから端縁面相互を付合わせた時、切溝から下方には空隙が出来、連結具の支柱が支障なく通るようになると同時に切溝から上方の端縁面に防水剤、シーラー等を塗布する際にも切溝から下方の端縁面に防水剤が付着してしまうようなことが防止せられる。また板材表面のみならず切溝から上方の端縁面にも防水層、防水被膜が設けてあるから防水層、防水被覆相互が付合せられる結果となり、板材接合部の遮水が完全に行われる。」（第２頁右上欄第１３行〜左下欄第４行）
（なお、表記の都合上、丸囲い数字は、括弧囲い数字に変更した。）
ｂ．甲第２号証には次の記載がなされている。
ｂ−１．「外装材の基材上に、防水性目止め材の層、絵柄の転写印刷層および耐候性プラスチックの保護層を順に設けてなる外装用化粧材。」（特許請求の範囲第１項）
ｂ−２．「本発明の外装用化粧材の製造方法は、第２図ないし第５図に順を追って示すように、外装材用の基材（１）に防水性と目止め機能をもつ塗料を塗布し、乾燥させて平滑な面（２）を形成し（第２図）、必要に応じて平滑面（２）の上にプライマー（５）を塗布し（第３図）、その上に絵柄印刷（３）を転写により行なったのち（第４図）、表面に耐候性プラスチックの保護層（４）を形成する（第５図）ことからなる。」（第２頁右上欄第９行〜第１７行）
ｂ−３．「外装材用の基材は、よく使用されている、ＡＬＣ板、ＧＲＣ板、中空押出セメント板、ケイ酸カルシウム板、スレート板、陶磁器板またはポリカーボネート成形品などから、目的、用途に応じてえらぶ。防水性目止め材の層は、化粧材に防水性をもたせるとともに、美麗な絵柄が設けられるよう基材とよく密着し、その表面の凹凸を埋めて平滑面を形成するために設ける。このような条件にあうものの代表のひとつは、水性弾性塗料である。好適な水性弾性塗料の例をあげれば、アクリル系エマルジョン、アクリル−スチレン系エマルジョン、アクリル−酢酸ビニル系エマルジョンおよびセメントフィラーエマルジョンなどである。いまひとつは溶剤系塗料であって、たとえばアクリル系、アクリル−ウレタン系およびポリ塩化ビニル系の少なくとも１種の樹脂を有機溶剤に溶解したものを用いる。これらには、充填剤、安定剤、難燃剤、紫外線吸収剤などを必要に応じて添加しても良いことは、もちろんである。塗布は、ロールコート、ナイフコート、フローコート、はけ塗りまたはスプレー塗装など既知の手段で行なえばよい。表面の平滑さが十分でないときは、研摩を行なう。」（第２頁右上欄第１８行〜右下欄第１行）
ｂ−４．「防水性の目止め材の層と絵柄を形成したインキとの接着力が弱い場合は、既知の技術に従ってプライマーを塗布してから絵付けを行なう。」（第２頁右下欄第８行〜第１０行）
ｂ−５．「耐候性プラスチックの保護層は、耐汚染性、耐摩耗性および耐スクラッチ性などの表面物性もすぐれたプラスチックで形成するとよく、そのようなプラスチックとしてはアクリル樹脂、アクリル−ウレタン樹脂およびフッ素樹脂がある。とくにフッ素樹脂が好ましく、その例をあげれば、ポリビニリデンフルオライド、ポリメタクリル酸メチル、エチレン−テトラフルオロエチレン共重合体などである。保護層の厚さは５０〜１００μ程度で足りる。絵柄層以下の層の耐光性を向上させるため、保護層に紫外線吸収剤を添加することが好ましい。保護層の形成は、上記のプラスチックをビヒクルとする塗料を塗布するか、またはプラスチックフィルムをラミネートすることによって行う。」（第２頁右下欄末行〜第３頁左上欄第１４行）
ｂ−６．「実施例１　一辺が３０ｃｍの正方形で厚さが５ｃｍの軽量発泡コンクリート板「ヘーベル」（旭化成建材（株）製）を外装用の基材として使用した。その上に、目止め材としてアクリル樹脂エマルジョン「タイラックアンダーフィラーＡＬ」（日本ペイント（株）製）を７００ｇ／ｍ２（乾燥時）となるようにフローコーターで塗布し、４０℃に２４時間保持して乾燥させたのち、表面を研摩した。このようにして設けた防水性目止め材の層の上に、アクリル溶剤系感熱接着剤（昭和インク工業（株）製）を塗布し、乾燥後、ロール転写機で転写シートから絵柄を転写印刷した。このとき、ロール温度は２００℃、圧力は１５ｋｇ／ｃｍ２とした。表面に、フッ素樹脂系塗料「フロロトップＦＴ−２００」（旭硝子（株）製）をフローコーターで塗布し、一週間放置して乾燥させることにより、厚さ５０μの保護層を設けた。」（第３頁右上欄第１６行〜左下欄第１３行）
ｃ．甲第３号証には次の記載がなされている。
ｃ−１．「無機質基材の表面にアルカリ止めシーラー層を介して化粧面を形成すると共に、裏面及び側面に透湿度が低く、且つ耐アルカリ性を有する合成樹脂を主成分とする塗料層を形成したことを特徴とする無機質材を基材とする不燃性化粧板。」（特許請求の範囲）
ｃ−２．「本発明は無機質材を基材とする不燃性化粧板に関するもので、主たる目的は無機質材に内在するアルカリ分により化粧面の亀裂、剥離、脱落などが生じない不燃性化粧板を提供する点にあり、他の目的は基材が膨張したり反りが生じたりすることのない不燃性化粧板を提供する点にある。」（第１頁左下欄第１１行〜第１６行）
ｃ−３．「以下本発明化粧板の実施例を図面に基づいて詳記すると１は石綿セメント板などの無機質材からなる基材で、その表面にはウレタン樹脂を主成分とするアルカリ止めシーラーを９ｇ／ｍ２の割合に塗布してシーラー層２を形成し、その上にエチレン酢ビ系エマルジヨン型接着剤を３５ｇ／ｍ２の割合いに塗布して耐アルカリ性接着剤層３を形成し、前記接着剤を半乾燥した後この接着剤層３により予め印刷を施した薄葉紙４をローラープレス法により貼着して化粧面を構成するのである。５は例えば塩化ビニール、塩化ビニリデン、ウレタン樹脂、クロロプレンゴムなど透湿度が低く、且つアルカリ性を有する合成樹脂または合成ゴムを主成分とする塗料をロールコーターにより塗装して形成する塗料層で、基材１の裏面及び側面に万偏なく、且つ隙間なく密着させて形成するのである。」（第２頁右上欄第１行〜第１７行）
ｃ−４．「以上の如く本発明によれば、無機質基材の吸水、吸湿を断って、該基材に内在するアルカリ性成分の溢出を防いだのであるから化粧面部分が該アルカリ性分により侵蝕することを完全になくし得たのであり、従ってこの化粧面による意匠的効果を充分に発揮させることができるのである。しかも本発明によれば、塗料層の形成により化粧面との平衡を保持できる故、反りが生ずることなく、更に吸水、吸湿しないため体積膨張も少なくでき、従って四季を問はず寸法誤差を少なくできその施工を楽に行なうこともできるのである。」（第３頁右上欄第５行〜第１６行）
４．判断
（本件請求項１に係る発明について）
  甲第１号証には、板材の製造方法の発明と共に、該方法により製造された板材の発明が記載されているといえる。
　本件請求項１に係る発明と、甲第１号証記載の板材の発明とを対比する。
　これらの発明は、板状基材の表面を湿気硬化型ウレタン塗料からなる防水性目止め材で処理した基材上に、合成樹脂の中間層、プライマー層、絵柄印刷層および合成樹脂の表面保護層を順に設けてなる化粧材の発明である点で軌を一にするものであるが、次の点で相違する。
　請求項１に係る発明が、合成樹脂の中間層の表面が研摩により平滑化されたものであることを規定しているのに対して、甲第１号証記載の板材の発明は、そのようなことを明らかにしていない点。
　そこで、この相違点について検討する。
　甲第２号証には、外装材の基材上に、防水性目止め材の層、絵柄の転写印刷層および耐候性プラスチックの保護層を順に設けてなる外装用化粧材において、防水性目止め材の層の表面の平滑さが十分でないときは、研摩を行なうことが記載されているが、防水性目止め材の層の上に合成樹脂の中間層を設けることは記載されていないので、甲第２号証が、防水性目止め材の上に設けた合成樹脂の中間層について、その表面を研摩を行なうことで平滑化することを示唆しているとはいえない。
　また、甲第３号証には、無機質基材の表面にアルカリ止めシーラー層を介して化粧面を形成すると共に、裏面および側面に透湿度が低く、且つ耐アルカリ性を有する合成樹脂を主成分とする塗料層を形成した不燃性化粧板が記載されているが、合成樹脂の中間層について、その表面を研摩を行なうことで平滑化することを示唆しているとはいえない。
　そのため、甲第２号証および甲第３号証の記載をもってしても、合成樹脂の中間層の表面が研摩により平滑化されたものであるようにすることは、当業者が容易にできることではない。
　そして、請求項１に係る発明によれば、板状基材の表面を湿気硬化型ウレタン塗料からなる防水性目止め材で処理したとき、湿気硬化型ウレタン塗料からなる防水性目止め材が、板状基材の表面から内部に浸透して、表面の形状はもとの板状基材の表面と実質的に変わりなく（図面参照）、表面を平滑にするのが困難であったのを、合成樹脂の中間層を設け、それを研摩により平滑化して、板状基材の表面にあった凹凸の影響が外装用化粧材の表面に現れないように改良できたものと認められる。
　従って、請求項１に係る発明が、甲第１号証〜甲第３号証記載の発明に基づいて当業者が容易に発明をすることができたものであると認めることはできない。
（本件請求項２および３に係る発明について）
　本件請求項２および３に係る発明は、本件請求項１に係る外装用化粧材の発明の構成を更に、技術的に限定する発明であるから、請求項１に係る発明と同様、甲第１号証〜甲第３号証記載の発明に基づいて当業者が容易に発明をすることができたものと認めることはできない。
（本件請求項４に係る発明について）
　本件請求項４に係る発明と、甲第１号証記載の板材の製造方法の発明とを対比する。
　これらの発明は、板状基材の表面を湿気硬化型ウレタン塗料からなる防水性目止め材で処理して外装用基材を用意し、その上に、合成樹脂を塗布、乾燥して中間層を形成し、プライマー塗料を塗布して、プライマー層を形成し、そこへ絵柄印刷層を形成し、ついで合成樹脂の塗料を塗布、乾燥して表面保護層を形成することからなる化粧材の製造方法の発明である点で軌を一にするものであるが、次の点で相違する。
　本件請求項４に係る発明が、研摩して表面が平滑な中間層を形成することを規定しているのに対して、甲第１号証記載の発明は、そのようなことを明らかにしていない点。
　そこでこの相違点について検討する。
　甲第２号証および甲第３号証は、研摩して表面が平滑な中間層を形成することは示唆していない。
　そのため、甲第２号証および甲第３号証の記載をもってしても、研摩して表面が平滑な中間層を形成することは、当業者が容易にできることではない。
　そして、本件請求項４に係る発明は、板状基材の表面を湿気硬化型ウレタン塗料からなる防水性目止め材で処理したとき、湿気硬化型ウレタン塗料からなる防水性目止め材が、板状基材の表面から内部に浸透して、表面の形状はもとの板状基材の表面と実質的に変わりなく（図面参照）、表面を平滑にするのが困難であったのを、合成樹脂の中間層を設け、それを研摩により平滑化して、板状基材の表面にあった凹凸の影響が外装用化粧材の表面に現れないように改良できたものと認められる。
　したがって、本件請求項４に係る発明は、甲第１号証〜甲第３号証記載の発明に基づいて当業者が容易に発明をすることができたものであると認めることはできない。
Ｖ．結び
　以上のとおりであるから、、特許異議申立人の主張および挙証によって請求項１〜４に係る特許を取り消すことはできない。
　また、他に請求項１〜４に係る特許を取り消すべき理由を発見しない。
　したがって、請求項１〜４に係る特許は、拒絶の査定をしなければならない特許出願に対してされたものとは認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、上記のとおり決定する。
【異議決定日】
平成１３年４月１１日（２００１．４．１１）
【訂正の要旨】
平成１２年１１月２１日付訂正請求書による訂正事項（１）〜（５）は次のとおりである。
（１）特許請求の範囲の記載の減縮を目的として、特許請求の範囲の第１項の記載を次のとおりに訂正する。
　【請求項１】板状基材の表面を湿気硬化型ウレタン塗料からなる防水性目止め材で処理した外装用基材上に、研摩により平滑化された表面をもつ合成樹脂の中間層、プライマー層、絵柄印刷層および耐候性合成樹脂の表面保護層を順に設けてなる外装用化粧材。
（２）．特許請求の範囲の減縮に伴う明りょうでない記載の釈明を目的として、発明の詳細な説明における【課題を解決するための手段】の第１段落（公報第２頁左欄第１２行〜第１７行）を次のとおりに訂正する。
「本発明の外装用化粧材は、板状基材（１１）の表面を湿気硬化型ウレタン塗料からなる防水性目止め材（１２）で処理した外装用基材（１）上に、研摩により平滑化された表面をもつ合成樹脂の中間層（２）、プライマー層（３）、絵柄印刷層（４）および耐候性合成樹脂の表面保護層（５）を順に設けてなる。」
（３）．明細書の明りょうでない記載の釈明を目的として、発明の詳細な説明における【課題を解決するための手段】の第６段落（公報第２頁左欄第４１行〜第４５行）を次のとおりに訂正する。
「防水性目止め材としては、前記したように、湿気硬化型ウレタン樹脂を使用する。常湿硬化ウレタン樹脂、アタリル−ウレタン樹脂が好ましい。」
（４）．特許請求の範囲の減縮に伴う明りょうでない記載の釈明を目的として、発明の詳細な説明における【作用】の第１段落（公報第２頁右欄第２５行〜第３０行）を次のとおりに訂正する。
「本発明の外装用化粧材は、湿気硬化型ウレタン塗料からなる防水性目止め材で処理することにより、防水性を確保するとともに平滑な中間層を得ることを容易にし、かつ研摩を行なって高度に平滑な面をもつ中間層を設けたことにより、その上に強固に接着した状態で絵柄印刷層を設けることが可能になった。中間層の存在は、さらに防水性を向上させる。」
（５）．特許請求の範囲の減縮に伴う明りょうでない記載の釈明を目的として、発明の詳細な説明における【作用】の第４段落（公報第２頁右欄第４３行〜第４６行）を次のとおりに訂正する。
「本発明の層構成および工程を採用することにより、プライマー層、絵柄印刷層および表面保護層の界面に凹凸がほとんどなく、各層間が強固に接着し、防水性が高く美麗な外観をもつ外装用化粧材が得られる。」
（５４）【発明の名称】
外装用化粧材およびその製造方法
（５７）【特許請求の範囲】
　【請求項１】　板状基材の表面を湿気硬化型ウレタン塗料からなる防水性目止め材で処理した外装用基材上に、研摩により平滑化された表面をもつ合成樹脂の中間層、プライマー層、絵柄印刷層および耐候性合成樹脂の表面保護層を順に設けてなる外装用化粧材。
　【請求項２】　防水性目止め材として湿気硬化型ウレタン塗料を、プライマーとしてアクリル樹脂塗料を、耐候性合成樹脂としてフッ素樹脂、アクリル樹脂またはアクリル−シリコン樹脂に紫外線吸収剤を加えたものをそれぞれ使用した請求項１の外装用化粧材。
　【請求項３】　外装用基材の裏面にも中間層と同じ合成樹脂の層を設けた請求項１の外装用化粧材。
　【請求項４】　板状基材の表面を湿気硬化型ウレタン塗料からなる防水性目止め材で処理して外装用基材を用意し、その上に、プライマーと同種または近縁の合成樹脂の塗料を塗布、乾燥し、研摩して表面が平滑な中間層を形成し、プライマー塗料を塗布し加熱して、流動性はないが完全には乾燥してないプライマー層を形成し、そこへ転写シートを当て加熱加圧した後に転写台紙を剥離して絵柄印刷層を転写し、ついで耐候性にすぐれた合成樹脂の塗料を塗布、乾燥して表面保護層を形成することからなる外装用化粧材の製造方法。
【発明の詳細な説明】
　【発明の属する技術分野】
　本発明は、絵柄をもった外装用化粧材に関し、その製造方法をも包含する。
　【従来の技術】
　建物などの外装は、塗料の吹きつけによって行なうことが多いが、工期短縮の要請や環境への配慮から、乾式工法が採用される傾向が強くなっている。この目的のため、石膏スラグボードのような外装用の無機質基材に塗料を塗布した化粧材が使用されるようになった。
　しかし、この化粧材は、単色で一様な面をもつだけである。用途によってはこれでは不満足であり、美麗な意匠を施した化粧材が要求されている。
　【発明が解決しようとする課題】
　本発明の目的は、上記の要求にこたえ、任意の絵柄のある美麗な外観をもった外装用化粧材と、その製造方法を提供することにある。
　【課題を解決するための手段】
　本発明の外装用化粧材は、板状基材（１１）の表面を湿気硬化型ウレタン塗料からなる防水性目止め材（１２）で処理した外装用基材（１）上に、研摩により平滑化された表面をもつ合成樹脂の中間層（２）、プライマー層（３）、絵柄印刷層（４）および耐候性合成樹脂の表面保護層（５）を順に設けてなる。
　板状基材の裏面にも防水性目止め材を施し、中間層と同じ樹脂層（６）を設けると、製品の平面性が保てる上に防水性が高くなり好ましい。端面にも同様な処理をすれば、防水性が十分に得られてさらに好ましい。
　上記の外装用化粧材を製造する本発明の方法は、板状基材の表面を湿気硬化型ウレタン塗料からなる防水性目止め材で処理して外装用基材を用意し、その上に、プライマーと同種または近縁の合成樹脂の塗料を塗布、乾燥し、研摩して表面が平滑な中間層を形成し、プライマー塗料を塗布し加熱して、流動性はないが完全には乾燥してないプライマー層を形成し、そこへ転写シートを当て加熱加圧した後に転写台紙を剥離して絵柄印刷層を転写し、ついで耐候性にすぐれた合成樹脂の塗料を塗布、乾燥して表面保護層を形成することからなる。
　中間層の形成に当たって、塗料の塗布および研摩は、必要により２回またはそれ以上行なう。通常は２回行なうことが好ましく、かつそれで足りる。
　本発明に使用する板状基材は、外装材の製造に使用されているものの中から任意にえらぶことができる。例をあげると、石膏ボード、石膏スラグボードなどの石膏系板材、ガラス繊維強化コンクリート板、軽量発泡コンクリート板、中空押し出しセメント板などのセメント系板材、ケイ酸カルシウム板、素焼きの陶磁器板である。
　防水性目止め材としては、前記したように、湿気硬化型ウレタン樹脂を使用する。常湿硬化ウレタン樹脂、アクリル−ウレタン樹脂が好ましい。
　中間層およびプライマー層に用いる合成樹脂は、絵柄印刷層のインキビヒクルを考慮してえらぶ。たとえば、アクリル樹脂系のインキで印刷した絵柄を転写しようとする場合は、防水性目止め材がウレタン樹脂であるから、アクリル樹脂とウレタン樹脂との混合物を使用すればよい。中間層とプライマー層とを同種の樹脂で形成する必要はないが、相互に強固に接着する材料を使用すべきことはいうまでもない。これらの層を形成するための塗布手段は、フローコート、ナイフコート、ロールコートなど既知の手段でよい。乾燥は、熱風を利用する方法、遠赤外線を利用する方法など任意である。
　研摩は、微細な砥粒を布に付着させたサンドクロスなどを使用する。
　絵柄印刷層を設けるための転写は、適宜の転写シート、たとえば二軸延伸ポリエチレンテレフタレートフィルムを代表とする転写台紙上に、必要ならば剥離層を形成し、その上に所望の絵柄を印刷したものを用い、既知の技術に従って行なえばよい。
　表面保護層を形成する耐候性にすぐれた合成樹脂とは、たとえばフッ素樹脂、アクリル樹脂、アクリルシリコーン樹脂のような二液硬化型の樹脂である。紫外線吸収剤を添加して耐候性を高めることは、推奨される態様である。紫外線吸収剤は、市販品の中からえらべばよい。表面保護層の形成も、前記を同様な手段によって行なえばよい。外装用基材の裏面や端面に合成樹脂層を設ける場合の塗布、乾燥手段も前記と同様である。この樹脂層は、プライマー層よりさきに形成しておくことが、製造工程上都合がよい。
　【作用】
　本発明の外装用化粧材は、湿気硬化型ウレタン塗料からなる防水性目止め材で処理することにより、防水性を確保するとともに平滑な中間層を得ることを容易にし、かつ研摩を行なって高度に平滑な面をもつ中間層を設けたことにより、その上に、強固に接着した状態で絵柄印刷層を設けることが可能になった。中間層の存在は、さらに防水性を向上させる。
　本発明の製造方法は、防水性目止め材の上に中間層を形成し、研摩することにより、面の平滑性を高めた。とくに中間層を二度塗りする好ましい態様において、この効果が高い。一度目の塗膜形成と大まかな表面研摩により基材表面の大部分の凹凸がなくなるが、この上に直接プライマーを塗布すると残った凹凸が現れてしまうので、さらに第二の塗膜を形成して仕上げの研摩を行なう。これにより凹凸が、視認できない程度まで小さくなる。
　プライマー層を完全に乾燥させないうちに転写を行なうのは、いうまでもなく絵柄印刷層との接着を強固なものにするためである。
　本発明の層構成および工程を採用することにより、プライマー層、絵柄印刷層および表面保護層の界面に凹凸がほとんどなく、各層間が強固に接着し、防水性が高く美麗な外観をもつ外装用化粧材が得られる。
　【実施例】
　一辺が３０．３ｃｍ（すなわち尺角）で厚さが１．２ｃｍの繊維強化石膏スラグボードの表面、裏面および端面に、湿気硬化型ウレタン樹脂系の防水性目止め材「Ｖセラン＃１００」（大日本塗料製）を、乾燥時の塗布量が１０ｇ／尺角になるようにフローコーターで塗布し、熱風乾燥することによって防水処理した外装用基材を用意した。
　上記基材の両面に、アクリル樹脂とウレタン樹脂を含むサーフェーサー「４００ＧＡ」（大日本塗料製）を、塗布量がそれぞれ２０ｇ／尺角となるようにフローコ一夕ーで塗布し、熱風で乾燥した。
　基材の一方の面の塗膜の表面を、ワイドベエルトサンダー＃１８０および＃２４で順次研摩することにより表面仕上げして、中間層を設けた。
　この中間層の上に、アクリル樹脂−ウレタン樹脂系プライマー「コニタン２２０」（大阪ワニス製）を、塗布量が１０ｇ／尺角となるようにフローコートした。７０℃の熱風を５分間当てて、プライマー層をハーフキュアーの状態にした。
　２軸延伸ポリエチレンテレフタレートフィルム「ダイヤホイルＳ＃２５」（ダイヤホイル製）を転写台紙とし、その上にアクリル樹脂と塩ビ−酢ビ共重合体との混合物をビヒクルとしたインキで抽象柄を印刷した転写シートを用意し、上記ハーフキュアーしたプライマー層に重ね、温度１４５℃、圧力５ｋｇ／ｃｍ２でロール転写し、台紙を剥離して絵柄印刷層を設けた。
　その上にベンゾトリアゾン系紫外線吸収剤「チヌビン９００」（チバガイギー製）を含有するフッ素樹脂「Ｌ−１０フロール」（大阪ワニス製）を、塗布量が１５ｇ／尺角となるようにフローコートして、本発明の外装用化粧材を得た。
　【発明の効果】
　本発明により、任意の絵柄をそなえた、外観美麗で高い防水性をもつ外装用化粧材が実現した。
　この化粧材は、乾式工法による建築に広く使用でき、建築物の意匠を豊富にする。
【図面の簡単な説明】
　図面は、本発明の外装用化粧材の好ましい態様を説明するための模式的な断面図である。
１…外装用基材　　１１…板状基材　　１２…防水性目止め材
２…中間層
３…プライマー層
４…絵柄印刷層
５…表面保護層
６…樹脂層